(57)【要約】  本発明は、層状構造のスパンレース不織布マスクパックシートにおいて、オレフィン繊維からなるスパンボンド不織布の基材層、及び天然繊維からなるスパンレース不織布の顔面層で構成されるが、前記天然繊維は、綿繊維、セルロース繊維、竹繊維、パルプ繊維及びこれらの組み合わせからなる群より選択されることを特徴とする層状構造のスパンレース不織布マスクパックシートに関する。
2021518783.tif 000002
【特許請求の範囲】
【請求項１】
層状構造のスパンレース不織布マスクパックシートにおいて、
オレフィン繊維からなるスパンボンド不織布の基材層及び天然繊維からなるスパンレース不織布の顔面層で構成されるが、
前記天然繊維は、綿繊維、セルロース繊維、竹繊維、パルプ繊維及びこれらの組み合わせからなる群より選択されることを特徴とする層状構造のスパンレース不織布マスクパックシート。
【請求項２】
前記スパンレース不織布マスクパックシートには、皮膚有効成分が含まれていることを特徴とする請求項１に記載の層状構造のスパンレース不織布マスクパックシート。
【請求項３】
前記基材層のオレフィン繊維の組成物は、ポリプロピレンまたはポリエチレン樹脂であるが、前記ポリエチレン樹脂は、高密度ポリエチレン（ＨＤＰＥ）、低密度ポリエチレン（ＬＤＰＥ）、線形低密度ポリエチレン（ＬＬＤＰＥ）のうちいずれか一つまたは２つ以上が混合され、
前記スパンボンド不織布基材層は、樹脂は、１種類のオレフィン繊維からなる単一構造または互いに異なる種類のオレフィンからなる複層構造であることを特徴とある請求項１に記載の層状構造のスパンレース不織布マスクパックシート。
【請求項４】
前記基材層にオレフィン繊維の組成物対比ポリオレフィンエラストマー（ＰｏｌｙＯｌｅｆｉｎ  Ｅｌａｓｔｏｍｅｒ）０．１〜１０重量％を追加することを特徴とする請求項１に記載の層状構造のスパンレース不織布マスクパックシート。
【請求項５】
前記基材層と顔面層との重量比は、１０〜９０対９０〜１０であることを特徴とする請求項１に記載の層状構造のスパンレース不織布マスクパックシート。
【請求項６】
層状構造のスパンレース不織布マスクパックシートの製造方法において、
オレフィン樹脂組成物のオレフィン繊維を用いたスパンボンド不織布の基材層を製造する段階と、
前記スパンボンド不織布の一面に天然繊維を用いてスパンレース不織布の顔面層を製造する段階と、乾燥段階とを含む層状構造のスパンレース不織布マスクパックシートの製造方法。
【請求項７】
前記基材層のオレフィン繊維の組成物は、ポリプロピレンまたはポリエチレン樹脂であるが、前記ポリエチレン樹脂は、高密度ポリエチレン（ＨＤＰＥ）、低密度ポリエチレン（ＬＤＰＥ）、線形低密度ポリエチレン（ＬＬＤＰＥ）のうちいずれか一つまたは２つ以上が混合され、
前記スパンボンド不織布基材層は、樹脂は１種類のオレフィン繊維からなる単一構造または互いに異なる種類のオレフィンからなる複層構造であることを特徴とする請求項６に記載の層状構造のスパンレース不織布マスクパックシートの製造方法。
【請求項８】
前記基材層と顔面層との重量比は、１０〜９０対９０〜１０であることを特徴とする請求項６に記載の層状構造のスパンレース不織布マスクパックシートの製造方法。
【発明の詳細な説明】
【技術分野】
【０００１】
本発明は、層状構造のスパンレース不織布マスクパックシート及びその製造方法に関するものであって、より詳しくは、スパンボンド法の合成繊維及び水流交絡による天然繊維の層状構造をもつ不織布マスクパックシート及びその製造方法に関する。
【背景技術】
【０００２】
現代社会では、排気ガス、有害な化学物質、オゾン層の破壊などにより紫外線、水質汚染などによる活性酸素が大量に発生しており、このような活性酸素は、人体に浸透して、複数の副作用を引き起こし、特に色素の変化、皮膚の老化などが主な要因として知られている。
【０００３】
また、近来は、屋外でのレジャー活動が増しているが、こうした野外でのレジャー活動の間は、前記のような汚染源が身体の肌に直接さらされ易いため、肌荒れや肌の老化が避けられないのが実情であり、これは屋外でのレジャー活動をより積極的に、快適に楽しみたいという傾向に否定的な影響を及ぼす。
【０００４】
こうした問題を改善すべく顔型のシートからなる美容パッドが多数開発され供給されている。これらの美容パッドは、顔を覆ってパックの内側面に美肌に有益な成分で組成された機能性パック液が肌になじむようにし、肌に保湿効果を与え、小じわを予防および治療を行うことができようにしている。
【０００５】
特にマスクパックは、肌に適用した際、柔軟性と密着感に優れ、且つ使用の際、破れない多層構造からなるものが一般的である。
【０００６】
不織布（ｎｏｎ  ｗｏｖｅｎ  ｆａｂｒｉｃ）は、布と同様に軽糸と緯糸を用いて織るのではなく、一定の太さと長さを持つ繊維をカーディング（ｃａｒｄｉｎｇ）工程を利用して、薄く広く引き出した後、重ね合わせてニードルパンチングまたは水流結合などの物理的手段で結合させたり、ケミカルボンディングによる化学的手段で結合させたフェルト（ｆｅｌｔ）をいう。
【０００７】
不織布の製造工程による分類として、まず、高圧水流で繊維を交絡させ、機械的に結合する方式のスパンレース、紡糸直結で、主に自己接着で結合させる方式のスパンボンド、バインダーのない超極細繊維で製造されるメルトブロー、特殊針でウェブを交絡結合する方式のニードルパンチ、最後に糸で縫いこんで作られるステッチボンド方式の不織布に分けることができる。メルトブロー方式の不織布は、柔軟性に優れるという長所がある。
【０００８】
不織布は、天然繊維から化学繊維まで、様々な繊維が用いられているが、一般的に用いられているのは、綿、レーヨン、ポリプロピレン、ナイロンなどであり、その他にアクリル、ビニロン、ガラス繊維、パルプ、炭素繊維などが用いられている。
【０００９】
綿やレーヨンは、ニードルパンチ（ｎｅｅｄｌｅ  ｐｕｎｃｈ）、ケミカルボンド（ｃｈｅｍｉｃａｌ  ｂｏｎｄ）、スパンレース（ｓｐｕｎｌａｃｅ）法などが用いられており、ポリエステル、ポリプロピレン、ナイロンフィラメントは、主にスパンボンド（ｓｐｕｎ−ｂｏｎｄ）、ポリエステル、ポリプロピレンステープル（ｓｔａｐｌｅ）は、ニードルパンチ、ナイロンステープルはケミカルボンド、アクリルはニードルパンチ、ビニロン、ガラス繊維、パルプは主に湿式によるものである。
【００１０】
第１世代のシートマスクとして分類される不織布パックは、レーヨンとポリプロピレンを混紡した不織布にスキン、エッセンスなどの液状を塗布した製品である。しかし、混紡素材が原因で肌に刺激を与えてしまう問題と断層構造による吸収力に限界があった。
【００１１】
それ以後、不織布を綿に変えた第２世代の綿マスクパックが登場した。合成混紡であるレーヨンの代わりに天然繊維として知られた綿を使用して、肌への刺激を最小化したのが特徴であり、吸水性と密着力もまた不織布より改善されたが、単層構造による吸収力の限界と、使用する際、エッセンスが流れ出てしまう問題が依然として指摘された。
【００１２】
韓国登録特許公報第１０−０８２００７３号は、多層セルロース構造を利用した不織布及びこれを用いた不織布マスクに関するものであって、セルロースファイバーを中間吸収層とし、両外側面をセルロースシートでラミネートした多層のセルロース構造を利用することにより、高い吸収力と保湿力を持ち、柔軟性により肌との密着感に優れた不織布及び不織布マスクが開示されている。しかし、セルロースの多層構造として密着感と吸収力には優れるという長所があるが、使用する際に破れてしまう問題がある。
【発明の概要】
【発明が解決しようとする課題】
【００１３】
本発明は、前記したような問題点を解消すべく想到されたものであって、本発明は、皮膚との密着性及び柔らかな肌触りを持つ不織布マスクパックシートを提供する。
【００１４】
また、本発明は、皮膚との密着性及び柔らかな肌触りを最大化するために、合成繊維及び天然繊維の層状構造を有する不織布マスクパックシートを提供する。
【課題を解決するための手段】
【００１５】
本発明は、層状構造のスパンレース不織布マスクパックシートにおいて、オレフィン繊維からなるスパンボンド不織布の基材層及び天然繊維からなるスパンレース不織布の顔面層で構成されるが、前記の天然繊維は、綿繊維、セルロース繊維、竹繊維、パルプ繊維及びこれらの組み合わせからなる群より選択されることを特徴とする層状構造のスパンレース不織布マスクパックシートを提供する。
【００１６】
また、本発明は、前記スパンレース不織布マスクパックシートには、皮膚有効成分が含まれていることに特徴のある層状構造のスパンレース不織布マスクパックシートを提供する。
【００１７】
また、本発明は、前記基材層のオレフィン繊維の組成物は、ポリプロピレンレンまたはポリエチレン樹脂であるが、前記ポリエチレン樹脂は、高密度ポリエチレン（ＨＤＰＥ）または低密度ポリエチレン（ＬＤＰＥ）または直鎖状低密度ポリエチレン（ＬＬＤＰＥ）であり、前記スパンボンド不織布基材層は、樹脂は、１種類のオレフィン繊維からなる単一構造または互いに異なる種類のオレフィンからなる複層構造であることに特徴がある層状構造のスパンレース不織布マスクパックシートを提供する。
【００１８】
また、本発明は、前記基材層にオレフィン繊維の組成物対比ポリオレフィンエラストマー（ＰｏｌｙＯｌｅｆｉｎ  Ｅｌａｓｔｏｍｅｒ）０．１〜１０重量％を追加することに特徴がある層状構造のスパンレース不織布マスクパックシートを提供する。
【００１９】
また、本発明は、前記基材層と顔面層との重量比は、１０〜９０対９０〜１０であることに特徴がある層状構造のスパンレース不織布マスクパックシートを提供する。
【００２０】
また、本発明は、層状構造のスパンレース不織布マスクパックシートの製造方法において、オレフィン樹脂組成物のオレフィン繊維を用いたスパンボンド不織布の基材層を製造する段階と、前記スパンボンド不織布の一面に天然繊維を用いて、スパンレース不織布の顔面層を製造する段階と、乾燥段階を含む層状構造のスパンレース不織布マスクパックシートの製造方法を提供する。
【００２１】
また、本発明は、前記基材層のオレフィン繊維の組成物は、ポリプロピレンまたはポリエチレン樹脂であるが、前記ポリエチレン樹脂は、高密度ポリエチレン（ＨＤＰＥ）、低密度ポリエチレン（ＬＤＰＥ）、直鎖状低密度ポリエチレン（ＬＬＤＰＥ）のいずれか一つまたは２つ以上が混合され、
【００２２】
前記スパンボンド不織布基材層は、樹脂は、１種類のオレフィン繊維からなる単一の構造または互いに異なる種類のオレフィンからなる複層構造であることに特徴がある層状構造のスパンレース不織布マスクパックシート製造方法を提供する。
【００２３】
また、本発明は、前記基材層と顔面層との重量比は、１０〜９０対９０〜１０であることに特徴がある層状構造のスパンレース不織布マスクパックシート製造方法を提供する。
【発明の効果】
【００２４】
本発明の不織布マスクパックシートは、合成繊維不織布を用いており、皮膚との密着性に優れ、さらに天然繊維不織布を追加して、肌に優しい肌触りが発現可能である。
【００２５】
また、本発明は、合成繊維不織布は、化粧料の乾燥防止効果があり、さらに不織布の構造的特性上、通気性に効果がある。
【００２６】
また、本発明は、合成繊維不織布と天然繊維不織布との結合方式において、接着剤を使わない環境にやさしい特徴がある。
【図面の簡単な説明】
【００２７】
【図１】本発明のマスクパックシートの断面に係る概念図である。
【図２】本発明のマスクパック不織布のうち、合成繊維不織布の製造に用いられるスパンボンド紡糸設備の概念図である。
【発明を実施するための形態】
【００２８】
以下、本発明の好適な実施例を詳細に説明する。まず、本発明を説明するにあたって関連する公知の機能あるいは構成についての具体的な説明は、本発明の要旨を曖昧にさせないために省略する。
【００２９】
本明細書にて使用される程度を表す用語「約」、「実質的に」などは、記載された意味に固有の製造及び物質許容誤差が提示された際には、その数値若しくはその数値に近い意味で使用されており、本発明の理解を手助けるために正確又は絶対的な数値が記載された開示内容を、非良心的な侵害者が不当に利用することを防止するために用いられる。
【００３０】
本発明は、層状構造のスパンレース不織布マスクパックシートに係るものである。より詳しく検討してみると、本発明は、ポリオレフィン繊維からなるスパンボンド不織布の基材層１０と天然繊維とからなるスパンレース不織布の顔面層２０が積層された構造である。
【００３１】
前記天然繊維は、綿繊維、セルロース繊維、竹繊維、パルプ繊維及びこれらの組み合わせからなる群より選択されることを特徴とし、前記基材層１０に顔面層２０を接着する方法は、スパンレース工程上、水流交絡によって接着される。
【００３２】
まず、基材層１０について検討するに、オレフィン繊維からなるスパンボンド不織布である。前記オレフィン繊維の組成物は、ポリプロピレンまたはポリエチレン樹脂であるが、前記ポリエチレン樹脂は、高密度ポリエチレン（ＨＤＰＥ）、低密度ポリエチレン（ＬＤＰＥ）、直鎖状低密度ポリエチレン（ＬＬＤＰＥ）のうち一つまたは２つ以上が混合され得る。
【００３３】
また、基材層にオレフィン繊維の組成物対比ポリオレフィンエラストマー（ＰｏｌｙＯｌｅｆｉｎ  Ｅｌａｓｔｏｍｅｒ）０．１〜１０重量％をマスターバッチとして追加することができ、基材層の伸率を増加させることができる。
【００３４】
前記スパンボンド不織布基材層は、樹脂は、１種類のオレフィン繊維からなる単一の構造または互いに異なる種類のオレフィンからなる複層構造であることに特徴がある。
【００３５】
図２は、本発明のマスクパック用基材層１０に使用される長繊維の弾性不織布を製造するスパンボンド紡糸設備に係る概念図を示す図である。前記スパンボンド紡糸設備１００を利用した不織布工程は、高分子を連続フィラメントに直接紡糸する工程を含み、任意に予熱して積層し、ウェブを形成する工程と、繊維間の結合を増進させ、形を安定化させる結合工程からなることが特徴である。
【００３６】
ポリオレフィン樹脂をスパンボンド機器を利用して、スパンボンド不織布を製造する前に、原料溶融時、ドージング（Ｄｏｓｉｎｇ）投入部の詰まり問題とエクストルーダー１１０において水分による加水分解現象を減らすために原料を乾燥させなければならない。除湿乾燥機や真空乾燥機を用いて８０℃の温度で３時間結晶化させた後、残留水分を除去するために、１１０℃で１０時間乾燥を行った。
【００３７】
乾燥されたポリオレフィン樹脂をエクストルーダー１１０で溶融させた後、エミッタ１２０のフィルタ装置を経て紡糸ノズルを介して連続したフィラメントに紡糸する。紡糸されたフィラメントは冷却チャンバーに移動されると、フィラメントはチャンバーを通過する際、冷却気流がフィラメントを横切って流入して溶融されたフィラメントは固化される。スパンボンド不織布の製造工程において延伸は、典型的な繊維紡糸に用いられるゴデット法とは異なり、高速気流がフィラメントに平行に供給され、個々のフィラメントが延伸されるようになるので、単一工程によってフィラメントの延伸と冷却が行われる。
【００３８】
その後、紡糸されたフィラメント繊維は、コンベアベルト１３０に集積された後、ニップローラー（Ｎｉｐ  ｒｏｌｌｅｒ）１４０で１次圧着された後、カレンダーローラー１５０で１３０℃以上、１８０℃以下の温度で２次圧着が行われる。前記圧着により不織布の集束性が付与された後、巻取機１６０に巻かれた長繊維弾性不織布が製造される。
【００３９】
次は、前記ポリオレフィンスパンボンド不織布である基材層１０の一面に、天然繊維を水流交絡によって結合させるスパンレース工程を通じて天然繊維の不織ウェブを重ね合わせて不織布を製造する。
【００４０】
前記天然繊維は、綿繊維、セルロース繊維、竹繊維、パルプ繊維及びこれらの組み合わせからなる群から選択されることができる。前記セルロース繊維リヨセル、レイオン、綿及び麻からなる群から選択されることができる。
【００４１】
スパンレース製造工程は、前記基材層１０上に天然繊維を供給し、強力なジェット水流を噴射して、前記基材層１０上に天然繊維不織布ウェブを重ね合わせながら、同時に基材層１０がモールドとなる水流結合された不織布シートが組成される。水流結合法で製造される天然繊維層は、基材層１０であるポリオレフィン繊維不織布の選択に応じて不織布に分布される通気孔のサイズを選択することができる。これにより、優れた吸水性とバルキー性を持つ。
【００４２】
したがって、マスクパックとして使用する際、皮膚有効成分を多量含有することができ、長時間肌にしっとりとした状態で付着して使用することができるので、美容パックの効果を高めることができる。前記皮膚有効成分は、当業界に公知されたものを用いてもよく、具体的に例に挙げると、アデノシン、アルブチン、ヒアルロン酸、グリセリン、ブチレングリコール、マリンコラーゲン、スベリヒユエキス、トコフェリルアセテート、ニナトリウムＥＤＴＡ、エチルヘキサンジオール、ビタミン、ブルガリアローズオイル、ボタンエキス、ブドウ種子油、キャビア、カタツムリ粘液、アロエ、ヘナム産ジャガイモ抽出物、ハチミツ、高麗人参エキス、アサイーエキス、ロバオイル及びカプリル酸グリセルなどを挙げることができるが、、これに限定されるものではない。
【００４３】
前記天然繊維不織布である顔面層２０は、厚さが０．０１〜２ｍｍに形成されるが、前記の厚さよりも薄い場合、美容エッセンスのような有効成分を十分に含有することが難しく、前記の厚さよりも厚い場合、厚くなりすぎて柔軟性が落ち、肌への密着感が落ちる。
【００４４】
本発明による層状構造の不織布マスクパックシートは、厚さが０．０１〜２ｍｍに形成される介在層１０及び厚さが０．０１〜１ｍｍに形成される顔面層２０であることを特徴とする、前記の厚さよりも薄い場合、製造が難しく、前記の厚さよりも厚い場合、厚くなりすぎて肌への密着感が落ちる
【００４５】
また、前記基材層１０と顔面層２０との重量比は、１０〜９０対９０〜１０  であることに特徴がある。基材層１０と顔面層２０としてそれぞれの特徴を保有するマスクパックシートを維持するためには、少なくとも各層の構成が１０重量比以上が必要である。
【００４６】
また、基材層１０と顔面層２０が結合されたマスクシートの重量は、５０〜７０ｇｓｍが好ましい。７０ｇｓｍ超の場合は、単位面積当たりの重量があまりにも大きくなるので、不織布の密度が大きいことを意味し、構成繊維間の空隙が減少し、水分含有量が低くなりうる。
【００４７】
これに対し、５０ｇｓｍ未満の場合は、不織布の密度が低くなり空隙が大きいという特徴によって、特に基材層１０の空隙は、マスクパックシートに含浸された皮膚有効成分中の水分が容易に乾燥しうるからである。
【００４８】
層状構造のスパンレース不織布マスクパックシート製造方法は、ポリオレフィン樹脂組成物のポリオレフィン繊維を用いたスパンボンド不織布の基材層１０を製造する段階と、前記スパンボンド不織布の一面に天然繊維を用いてスパンレース不織布の顔面層２０を製造する段階と、乾燥段階とを含む層状構造のスパンレース不織布マスクパックシートを製造する。スパンレース工程において水流交絡圧力を３〜７ｋｇｆ／ｃｍ２、より好ましくは４〜７ｋｇｆ／ｃｍ２付与し、乾燥温度を１００℃の条件で行う。
【００４９】
以下、本発明を実施例によってさらに詳しく説明することにする。ただし、これらの実施例は、本発明の内容を理解するために提示するものに過ぎず、本発明の権利範囲がこれらの実施例に必ずしも限定されるものと解釈されてはならない。
【００５０】
実施例１
【００５１】
図１のような構造を有する通常のスパンボンド紡糸設備１００において溶融温度（Ｔｍ）１８２℃、固有粘度（ＩＶ）１．５３であるＬＬＤＰＥ／ＨＤＰＥ樹脂（５：５重量比）及びポリオレフィンエラストマー（ＰＯＥ）をさらに３％原料投入口１１０に投入し、紡糸押出機温度２３０℃でスパンボンド紡糸を行った。
【００５２】
多数の紡糸金口を介して紡糸されたフィラメントをコンベアベルト１３０上に積層して５０ｇ／ｍ２重量の長繊維弾性不織布である基材層１０を製造した。
【００５３】
このように製造された基材層１０の一面に綿繊維をカーディングして、ウェブで１．０ｍｍ積層した後、スパンレース工程で５ｋｇｆ／ｃｍ２水流交絡圧力を付与し、１１０℃で３０分間乾燥を行い、前記基材層１０の一面に積層された顔面層２０が水流交絡された不織布マスクパックシートを製造した。前記基材層１０と顔面層２０との重量比は、５０対５０であり、マスクパックの重量は５０ｇｓｍである。
【００５４】
実施例２、３
【００５５】
実施例１と同様に基材層１０と顔面層２０が積層された層間構造のマスクパックで表１のような条件で製造した。
【００５６】
比較例１
【００５７】
綿繊維１００％からなるスパンレース不織布である。
【００５８】
比較例２
【００５９】
市中に販売されているポリエステル不織布１００％からなる不織布である。
【００６０】
◎伸縮率
【００６１】
−伸縮率の分析方法：不織布を横３５ｃｍ、縦３５ｃｍに切断した後、辺部を枠に固定させ、不織布上に野球ボールを落としてリバウンドされる高さを測定し、伸縮率を分析した。
【００６２】
伸縮率の計算式＝（リバウンドの高さ／落下の高さ）×  １００
【００６３】
◎皮膚付着性（皮膚密着性）
【００６４】
−リフティングマスクシートを打孔した上、液体化粧品用製剤を基材重量の１０倍ほど添加した後、濡れたリフティングマスクパックを５名の顔に載せた後、マスクパックが肌から剥離される時間を測定して平均値を求めて評価した。
【００６５】
◎アンチモンの含有量
【００６６】
−食品医薬品安全処告示第２０１６−７４号により有害物質の分析
【００６７】
【表１】
2021518783.tif 000003
【００６８】
前記表１のように、基材層１０と顔面層２０とからなるマスクパックシートは、破断伸率、特にＣＤ方向の伸率が１１０％以上で、比較例よりも優れている。これは基材層１０であるポリオレフィン樹脂を用いた不織布の特性上、伸率が優れており、顔面に付着する際、密着性に優れたマスクパックの特徴を示す。特に基材層スパンボンド組成物にポリオレフィンエラストマーを３重量％追加した実施例１は、破断伸率ＭＤ及びＣＤ値がそれぞれ５９．６％と１４６．１％優れていることが分かる。
【００６９】
その反面、比較例１は、破断伸率がＣＤ方向でも１００％以下であり、比較例２も同様である。
【００７０】
皮膚付着性は、実施例４０分以上と比較例よりも優れている。これは顔面層２０が、天然繊維不織布として皮膚有効成分、すなわち、水分含有量を長時間維持することができる。また、水分を長時間含有できる理由は、基材層１０であるポリオレフィン不織布の重量比及び重量（ｇｓｍ）が表１の通りであり、通気性は維持され、水分が外部に蒸発されることを防ぐことができるだけの不織布の空隙を有するからである。
【００７１】
これに対し、比較例１は、綿繊維のみからなる不織布は、水分の蒸発を遮断することができる基材層１０が不在しており、比較例２は、天然繊維不織布である顔面層２０がないので、水分自体が低下するしかなく、よって、基材層１０のみある不織布は、皮膚付着性が低下する。
【００７２】
以上で説明した本発明は、前述した実施例と添付された図面によって限定されるものではなく、本発明の技術的思想を逸脱しない範囲内で、多様な置き換え、変形及び変更が可能であるのはもちろん、本発明が属する技術分野における通常の知識を有する者にとって明らかであろう。
【符号の説明】
【００７３】
１０：基材層
２０：顔面層
１００：スパンボンド紡糸設備
１１０：投入口
１２０：エミッタ
１３０：ネットコンベア
１４０：ニップローラー（Ｎｉｐ  Ｒｏｌｌｅｒ）
１５０：カレンダーローラー（Ｃａｌｅｎｄｅｒ  Ｒｏｌｌｅｒ））
１６０：巻取機
【図１】
2021518783.tif 000004
【図２】
2021518783.tif 000005
【国際調査報告】
2021518783.tif 000006
2021518783.tif 000007
2021518783.tif 000008
2021518783.tif 000009